МОДИФИКАТОР ЧУГУНА И СПОСОБ ПОЛУЧЕНИЯ МОДИФИКАТОРА ЧУГУНА

1. Модификатор для производства чугуна с шаровидным графитом, причем указанный модификатор содержит
ферросилициевый сплав в виде частиц, состоящий из
от около 40 до 80 мас.% Si;
0,02-10 мас.% Ca;
0-15 мас.% редкоземельного металла;
0-5 мас.% Al;
0-5 мас.% Sr;
0-5 мас.% Mg;
0-12 мас.% Ba;
0-10 мас.% Zr;
0-10 мас.% Ti;
0-10 мас.% Mn;
причем по меньшей мере один из элементов - Ba, Sr, Zr, Mn или Ti или их сумма присутствует (-ют) в количестве по меньшей мере 0,05 мас.%, остаток составляют Fe и случайные примеси в обычном количестве,
2
3
при этом указанный модификатор дополнительно содержит в расчете на общую массу модификатора в массовых процентах: 0,1-15 мас.% SbO в виде частиц.
2. Модификатор по п. 1, в котором ферросилициевый сплав содержит 45-60 мас.% Si.
3. Модификатор по п. 1, в котором ферросилициевый сплав содержит 60-80 мас.% Si.
4. Модификатор по любому из предшествующих пунктов, в котором редкоземельные металлы включают в себя Ce, La, Y и/или мишметалл.
2
3
5. Модификатор по любому из предшествующих пунктов, содержащий 0,5-10 мас.% SbO в виде частиц.
2
3
6. Модификатор по любому из предшествующих пунктов, находящийся в виде шихты или физической смеси ферросилициевого сплава в виде частиц и SbO в виде частиц.
2
3
7. Модификатор по любому из предшествующих пунктов, в котором SbO в виде частиц присутствует в виде соединения, покрывающего поверхность частиц сплава на основе ферросилиция в виде частиц.
2
3
8. Модификатор по любому из предшествующих пунктов, находящийся в виде агломератов или брикетов, изготовленных из смеси ферросилициевого сплава в виде частиц и SbO в виде частиц.
2
3
9. Модификатор по любому из предшествующих пунктов, в котором сплав на основе ферросилиция в виде частиц и SbO в виде частиц добавляют по отдельности, но одновременно в жидкий чугун.
10. Способ получения модификатора по любому из пп. 1-9, включающий
обеспечение базового сплава в виде частиц, состоящего из
40-80 мас.% Si;
0,02-10 мас.% Ca;
0-15 мас.% редкоземельного металла;
0-5 мас.% Al;
0-5 мас.% Sr;
0-5 мас.% Mg;
0-12 мас.% Ba;
0-10 мас.% Zr;
0-10 мас.% Ti;
0-10 мас.% Mn;
2
3
причем по меньшей мере один из элементов - Ba, Sr, Zr, Mn или Ti или их сумма присутствует (-ют) в количестве по меньшей мере 0,05 мас.%, остаток составляют Fe и случайные примеси в обычном количестве, и добавление к указанному базовому сплаву в виде частиц 0,1-15 мас.% SbO в виде частиц с получением указанного модификатора.
2
3
11. Способ по п. 10, в котором SbO в виде частиц перемешивают или смешивают с базовым сплавом в виде частиц.
12. Применение модификатора по любому из пп. 1-9 при производстве чугуна с шаровидным графитом путем добавления модификатора в расплав чугуна перед отливкой, одновременно с отливкой или в качестве внутриформенного модификатора.
2
3
13. Применение по п. 12, в котором сплав на основе ферросилиция в виде частиц и SbO в виде частиц добавляют в виде механической смеси или шихты в расплав чугуна.
2
3
14. Применение по п. 12, в котором сплав на основе ферросилиция в виде частиц и SbO в виде частиц добавляют по отдельности, но одновременно в расплав чугуна.